СПОСОБ ЭЛЕКТРОЛИТНО-ПЛАЗМЕННОЙ ОБРАБОТКИ ДЕТАЛИ

1. Способ электролитно-плазменной обработки детали, включающий погружение детали в электролит, формирование вокруг обрабатываемой поверхности детали парогазовой оболочки и зажигание разряда между обрабатываемой деталью и электролитом путем подачи на деталь электрического потенциала, отличающийся тем, что обработку детали в электролите проводят при давлении ниже атмосферного.
2. Способ по п.1, отличающийся тем, что величину давления выбирают в зависимости от требуемой температуры образования парогазовой оболочки.
3. Способ по п.1, отличающийся тем, что обработку детали ведут при давлении от от 2 до 80 кПа.
4. Способ по п.1, отличающийся тем, что на деталь подают положительный потенциал.
5. Способ по п.2, отличающийся тем, что на деталь подают положительный потенциал.
6. Способ по п.3, отличающийся тем, что на деталь подают положительный потенциал.
7. Способ по п.1, отличающийся тем, что на деталь подают отрицательный потенциал.
8. Способ по п.2, отличающийся тем, что на деталь подают отрицательный потенциал.
9. Способ по п.3, отличающийся тем, что на деталь подают отрицательный потенциал.
a
10. Способ по любому из пп.1-9, отличающийся тем, что в качестве материала детали используют нержавеющие стали и сплавы, а обработку ведут полированием до обеспечения шероховатости не ниже R=0,08…0,12 мкм.
11. Способ по любому из пп.1-9, отличающийся тем, что в качестве детали используют лопатку турбомашины.
12. Способ по п.10, отличающийся тем, что в качестве нержавеющих сталей и сплавов используют хромистые и хромоникелевые сплавы и стали, а в качестве детали используют лопатку турбомашины.
13. Способ по любому из пп.1-9, 12, отличающийся тем, что обработку детали ведут при напряжении 18…490 В.
14. Способ по п.11, отличающийся тем, что обрабатывают только перо лопатки.
15. Способ по п.12, отличающийся тем, что в качестве электролита используют водный раствор сульфата аммония с концентрацией 0,8…3,4%.
16. Способ по п.12, отличающийся тем, что в качестве электролита используют водный раствор, содержащий серную и ортофосфорную кислоты, блок-сополимер окисей этилена и пропилена и натриевую соль сульфированного бутилолеата при следующем соотношении компонентов, мас.%:
Серная кислота
10-30
Ортофосфорная кислота
40-80
Блок-сополимер окисей этилена и пропилена
0,05-1,1
Натриевая соль сульфированного бутилолеата
0,01-0,05
Вода
Остальное.
17. Способ по п.12, отличающийся тем, что в качестве электролита используют водные растворы солей неорганических кислот аммония и щелочных металлов или соли низших карбоновых кислот, а также растворы свободных кислот.
18. Способ по п.12, отличающийся тем, что в качестве электролита используют электролит содержащий аммонийную соль неорганической кислоты, аммонийные соли низших карбоновых кислот и органические или неорганические вещества, образующие с металлами сплава комплексные соединения.
19. Способ по п.18, отличающийся тем, что используют электролит состава, мас.%:
(NH<sub>4</sub>)<sub>2</sub>SO<sub>4</sub>
5
Трилон Б
0,8
20. Способ электролитно-плазменной обработки изделия по п.18, отличающийся тем, что используют электролит состава, мас.%:
(NH<sub>4</sub>)<sub>3</sub>PO<sub>4</sub>
5
H<sub>3</sub>PO<sub>4</sub>
0,5
Тартрат К
0,5
21. Способ по п.12, отличающийся тем, что в качестве электролита используют водные растворы солей натрия.
22. Способ по п.21, отличающийся тем, что в качестве водного раствора солей натрия используют 3-22%-ный раствор кислого углекислого натрия.
23. Способ электролитно-плазменной обработки детали по п.12, отличающийся тем, что в качестве электролита используют водные растворы хлористый аммоний, хлористый натрий.
24. Способ по п.12, отличающийся тем, что в качестве электролита используют водные растворы солей аммония.
25. Способ по п.24, отличающийся тем, что в качестве соли аммония используют аммоний лимонно-кислый одно- или двух-, или трехзамещенный, или их смеси при следующем соотношении компонентов, мас.%:
Аммоний лимонно-кислый одно-, или двух-, или трехзамещенный, или их смеси
2-18
Вода
Остальное.
26. Способ по п.11, отличающийся тем, что в качестве электролита используют водные растворы солей со значением рН 4…9.
a
27. Способ по любому из пп.1-9, отличающийся тем, что в качестве материала детали используют титан и титановые сплавы, цирконий и циркониевые сплавы, а обработку детали ведут полированием до обеспечения шероховатости не ниже R=0,08…0,12 мкм.
28. Способ по п.27, отличающийся тем, что в качестве детали используют лопатку турбомашины.
29. Способ по п.28, отличающийся тем, что обработку лопатки ведут при рабочем напряжении 18…520 В.
30. Способ по п.29, отличающийся тем, что обрабатывают только перо лопатки.
31. Способ по п.30, отличающийся тем, что в качестве электролита используют водные растворы солей со значением рН 4…9.
32. Способ по п.31, отличающийся тем, что в качестве электролита используют водные растворы электролитов, в состав которых входят соли борфтористоводородной, кремнефтористой, гексафтортитановой или плавиковой кислот.